(57)【要約】      （修正有）【課題】屈折率、可視領域での透明性、及び耐熱性に優れる硬化物（硬化塗膜）となり得る感光性組成物を提供する。【解決手段】式（Ｉ）で表される構成単位を有する重合体（Ａ）、感光性化合物（Ｂ）、硬化剤（Ｃ）、及び溶剤（Ｄ）を含有することを特徴とする感光性組成物。2009251536.tif 000027【選択図】なし【特許請求の範囲】
【請求項１】
式（Ｉ）で表される構成単位を有する重合体（Ａ）、感光性化合物（Ｂ）、硬化剤（Ｃ）、及び溶剤（Ｄ）を含有することを特徴とする感光性組成物。
【化１】
2009251536.tif 000021
［式（Ｉ）中、ユニットＸは
【化２】
2009251536.tif 000022
で表され、ユニットＹは
【化３】
2009251536.tif 000023
で表され、ユニットＺは
【化４】
2009251536.tif 000024
で表される。
式（Ｉ）中、ｍは０〜１０の整数を示し（ｍが２〜１０の整数を示す場合、異なる繰り返し単位中のＲ1〜Ｒ5は、それぞれ同一でも異なってもよい。）、
Ｒ1はアルキレン基を示し、
Ｒ2及びＲ2'は、それぞれ独立に水素原子；−Ｃ（＝Ｏ）−Ｃ（＝Ｏ）ＯＨ基；又はカルボニル基とカルボキシル基とを有するＣ1〜20の炭化水素基を示し、
Ｒ3及びＲ4はそれぞれ独立に水素原子；ハロゲン原子で置換されてもよいＣ1-12の炭化水素基；Ｃ７-12のアラルキル基を示し、
ｐは０〜５の整数を示し、
Ｒ5は単結合、又はＣ1-20の炭化水素基を示し、
Ｒ6は不飽和基を有するＣ2-10の有機基を示し、
Ｗは単結合、または式（Ｗ−１）から（Ｗ−８）
【化５】
2009251536.tif 000025
のいずれかで示される２価の基を示す。］
【請求項２】
前記感光性化合物（Ｂ）が、キノンジアジド化合物である請求項１に記載の感光性組成物。
【請求項３】
前記硬化剤（Ｃ）がメラミン化合物である請求項１または２に記載の感光性組成物。
【請求項４】
請求項１から３のいずれか一項に記載の感光性組成物から形成されることを特徴とするパターン。
【請求項５】
請求項１から３のいずれか一項に記載の感光性組成物から形成されることを特徴とするマイクロレンズ。
【請求項６】
以下の工程を有するマイクロレンズの製造方法。
（１）式（Ｉ）で表される構成単位を有する重合体（Ａ）、感光性化合物（Ｂ）、硬化剤（Ｃ）、及び溶剤（Ｄ）を含有する感光性組成物を支持体上に塗布する工程
（２）溶剤（Ｄ）を除去する工程
（３）塗布により得られた被膜に目的のパターンに対応するマスクパターンを介して露光する工程
（４）現像工程
（５）得られたパターンに紫外線を照射する工程
（６）パターンを加熱する工程
【化６】
2009251536.tif 000026
［式（Ｉ）中、Ｘ、Ｙ、Ｚ、及びｍは上記と同様のものである。］
【発明の詳細な説明】
【技術分野】
【０００１】
本発明は感光性組成物、該感光性組成物を用いて形成されるパターンやマイクロレンズ、及び該パターンやマイクロレンズの製造方法に関する。
【背景技術】
【０００２】
近年、ＣＣＤイメージセンサ、ＣＭＯＳイメージセンサに代表される固体撮像素子の需要が急速に拡大している。これらの固体撮像素子には、受光感度を高くするためにマイクロレンズが用いられており、該マイクロレンズには高い屈折率が求められている。
【０００３】
マイクロレンズの形成材料としては、ヒドロキシスチレンとメチルメタクリレートとの共重合体を含有する感光性組成物が知られている（例えば、特許文献１参照）。
【特許文献１】特開平５−１５８２３２号公報
【発明の開示】
【発明が解決しようとする課題】
【０００４】
しかしながら、特許文献１に記載されたヒドロキシスチレンとメチルメタクリレートとの共重合体を含有する感光性組成物を用いて形成されたマイクロレンズは、熱により着色し透明性の低下を招くことがある。従って本発明の目的は、熱着色し難い硬化物（例えばマイクロレンズ）を提供することにある。また、このような硬化物を与え得る感光性組成物を提供することにある。
【０００５】
さらにマイクロレンズは、その使用目的から明らかなように、屈折率、透明性などに優れていることが求められる場合がある。従って本発明の好ましい目的は、屈折率、透明性などを劣化させることなく、熱着色し難い硬化物（例えばマイクロレンズ）を提供することにある。また、このような硬化物を与え得る感光性組成物を提供することにある。
【課題を解決するための手段】
【０００６】
本発明者らは、前記の課題を解決し得る新たな感光性組成物について鋭意検討した結果、特定の重合体を含有して構成される感光性組成物が、屈折率、透明性などに悪影響を与えることなく、硬化物の熱着色を防止できることを見出し、本発明に至った。
【０００７】
すなわち、上記課題を解決することができた本発明の感光性組成物は、式（Ｉ）で表される構成単位を有する重合体（Ａ）、感光性化合物（Ｂ）、硬化剤（Ｃ）、及び溶剤（Ｄ）を含有することを特徴とする。
【０００８】
【化１】
2009251536.tif 000002
［式（Ｉ）中、ユニットＸは
【０００９】
【化２】
2009251536.tif 000003
で表され、ユニットＹは
【００１０】
【化３】
2009251536.tif 000004
で表され、ユニットＺは
【００１１】
【化４】
2009251536.tif 000005
で表される。
【００１２】
ここで、式（Ｉ）中、ｍは０〜１０の整数を示し（ｍが２〜１０の整数を示す場合、異なる繰り返し単位中のＲ1〜Ｒ5は、それぞれ同一でも異なってもよい。）、
Ｒ1はアルキレン基を示し、
Ｒ2及びＲ2'はｍに応じて異なっていてもよく、これらはそれぞれ独立に水素原子；−Ｃ（＝Ｏ）−Ｃ（＝Ｏ）ＯＨ基；又はカルボニル基とカルボキシル基とを有し、さらにヒドロキシ基、不飽和基、芳香族基、ハロゲン基を有していてもよいＣ1-20の炭化水素基を示し、
Ｒ3及びＲ4はそれぞれ独立に水素原子；ハロゲン原子で置換されてもよいＣ1-12の炭化水素基（例えば、鎖式アルキル基など）；Ｃ７-12のアラルキル基を示し、
ｐは０〜５の整数を示し、
Ｒ5は単結合；又はヒドロキシ基、不飽和基、芳香族基、ハロゲン基を有していてもよいＣ1-20の炭化水素基を示し、
Ｒ6は不飽和基を有し、エステル結合、環状炭化水素、ヒドロキシ基を有してもよいＣ2-10の有機基を示し、
Ｗは単結合、または式（Ｗ−１）から（Ｗ−８）
【００１３】
【化５】
2009251536.tif 000006
のいずれかで示される２価の基を示す。］
【００１４】
本発明において、感光性化合物（Ｂ）は、好ましくはキノンジアジド化合物である。また、前記硬化剤（Ｃ）は、好ましくはメラミン化合物である。
【００１５】
本発明には、上記感光性組成物を用いて形成されるパターン、及びマイクロレンズが包含される。
【００１６】
本発明にかかるパターン、及びマイクロレンズは、以下の工程を有する方法によって製造される。
（１）式（Ｉ）で表される構成単位を有する重合体（Ａ）、感光性化合物（Ｂ）、硬化剤（Ｃ）、及び溶剤（Ｄ）を含有する感光性組成物を支持体上に塗布する工程
（２）溶剤（Ｄ）を除去する工程
（３）塗布により得られた被膜に目的のパターンに対応するマスクパターンを介して露光する工程
（４）現像工程
（５）得られたパターンに紫外線を照射する工程
（６）パターンを加熱する工程
【００１７】
【化６】
2009251536.tif 000007
［式（Ｉ）中、Ｘ、Ｙ、Ｚ、及びｍは上記と同様のものである。］
【００１８】
本明細書においてＣa-bの表記は、炭素数がａ以上ｂ以下であることを意味する。また、（メタ）アクリルの記載は、アクリル、メタクリル、およびそれらの混合を意味する。
【００１９】
また、Ｒ5を含むユニットＹを構成しうる多価カルボン酸（後述する）が非対称化合物（ＨＯＯＣ−Ａ−Ｂ−ＣＯＯＨ）であれば、同一の非対称多価カルボン酸を用いてもユニットＹには二つの態様が存在する。すなわち非対称多価カルボン酸をＨＯＯＣ−Ａ−Ｂ−ＣＯＯＨと記載した場合、この非対象多価カルボン酸を基に形成されるユニットＹは、−ＯＯＣ−Ａ−Ｂ−ＣＯＯ−と−ＯＯＣ−Ｂ−Ａ−ＣＯＯ−の２通り存在し得るが、本明細書においてはこれらの−Ａ−Ｂ−及び−Ｂ−Ａ−をまとめて「Ｒ5」と表記する。
【発明の効果】
【００２０】
本発明によれば、屈折率、可視領域での透明性、及び耐熱性（熱着色性）に優れた硬化物（例えばマイクロレンズ）を与え得る感光性組成物を提供できる。また本発明の感光性組成物を用いて得られる硬化物（硬化塗膜）は、平坦化特性にも優れる。
【発明を実施するための最良の形態】
【００２１】
本発明の感光性組成物は、式（Ｉ）で表される構成単位（以下、単に「構成単位（Ｉ）」と称する場合がある。）を有する重合体（Ａ）、感光性化合物（Ｂ）、硬化剤（Ｃ）、及び溶剤（Ｄ）を含有している。初めに構成単位（Ｉ）について、詳細に説明する。
【００２２】
本発明で用いる構成単位（Ｉ）は、
【００２３】
【化７】
2009251536.tif 000008
で表される。
［式中ｍは０〜１０の整数を示す（ｍが２〜１０の整数を示す場合、異なる繰り返し単位中のＲ1〜Ｒ5（後述する）は、それぞれ同一でも異なってもよい）。］
【００２４】
式（Ｉ）中、ユニットＸは、
【００２５】
【化８】
2009251536.tif 000009
で表される。
［式中ｐは０〜５の整数を示す。］
【００２６】
上記ユニットＸにおいて、Ｒ1はアルキレン基である。アルキレン基としては、例えば、メチレン基、エチレン基、トリメチレン基、テトラメチレン基などのＣ1-10程度のアルキレン基が挙げられる。また、このアルキレン基は置換基を有していてもよい。置換基としては、例えばヒドロキシ基；ハロゲン原子；ヒドロキシ基を有していてもよいＣ1-10のアルキル基；Ｃ1-10のアルコキシル基；Ｃ6-15のアリール基；Ｃ7-15のアラルキル基；Ｃ2-10のアルケニル基；Ｃ2-10のアシルオキシ基などが挙げられる。
【００２７】
ここで、ハロゲン原子としては、例えば、塩素原子、臭素原子などが挙げられる。Ｃ1-10のアルキル基としては、例えば、メチル基、エチル基、プロピル基などが挙げられ、ヒドロキシ基で置換されている場合のアルキル基としては、例えば、ヒドロキシエチル基、ヒドロキシプロピル基などが挙げられる。Ｃ1-10のアルコキシル基としては、例えば、メトキシ基、エトキシ基、プロピルオキシ基、ブトキシ基などが挙げられる。Ｃ6-15のアリール基としては、例えば、フェニル基、ナフチル基などが挙げられる。Ｃ7-15のアラルキル基としては、例えば、ベンジル基、フェニルエチル基などが挙げられる。Ｃ2-10のアルケニル基としては、例えば、ビニル基、アリル基などが挙げられる。Ｃ2-10のアシルオキシ基としては、例えば、アセチルオキシ基、ベンゾイルオキシ基などが挙げられる。
【００２８】
Ｒ2及びＲ2'はそれぞれ独立に、水素原子；−Ｃ（＝Ｏ）−Ｃ（＝Ｏ）ＯＨ基；またはカルボニル基とカルボキシル基とを有するＣ1-20の炭化水素基を示す。このＣ1-20の炭化水素基は、さらに置換基（例えば、ヒドロキシ基、不飽和基、芳香族基、ハロゲン原子など）を有していてもよい。
【００２９】
置換基を有していてもよいＣ1-20の炭化水素基は、具体的には、多価カルボン酸からＯＨ基を除いた残基と考えることができる。なお、多価カルボン酸そのものを反応させることは少なく、多価カルボン酸を活性化（例えば、アシルハライド化、酸無水物化など）してから反応させることが多い。多価カルボン酸無水物としては、例えば、シュウ酸、マロン酸、コハク酸、グルタル酸、アジピン酸などの脂肪族カルボン酸；リンゴ酸、クエン酸、酒石酸などのヒドロキシカルボン酸；マレイン酸、フマル酸、イタコン酸、クロレンド酸、テトラヒドロフタル酸、ヘキサヒドロフタル酸、メチルエンドメチレンテトラヒドロフタル酸、メチルテトラヒドロフタル酸、メチルヘキサヒドロフタル酸などの不飽和カルボン酸；フタル酸、トリメリット酸、ベンゾフェノンジカルボン酸、ベンゾフェノンテトラカルボン酸、ピロメリット酸、ビフェニルテトラカルボン酸、ビフェニルジカルボン酸およびビフェニルエーテルテトラカルボン酸などの芳香族カルボン酸などのカルボン酸の無水物が挙げられる。好ましくはテトラヒドロフタル酸無水物、ベンゾフェノンテトラカルボン酸二無水物、ビフェニルテトラカルボン酸二無水物が挙げられる。これらの酸無水物はそれぞれ単独で、または２種以上を組み合わせて用いることができる。
なおＲ2及びＲ2’は、上述した様にｍに応じて異なっていてもよい。すなわち、ｍ＝ｎ番目の繰り返し単位Ｘ−ＹでのＲ2及びＲ2’と、ｍ＝ｎ＋１番目の繰り返し単位Ｘ−ＹでのＲ2及びＲ2’とは、互いに異なっていてもよい。通常、Ｒ2及びＲ2’は、２つの基から選ばれる。
【００３０】
Ｒ3及びＲ4は、それぞれ独立に、水素原子；ハロゲン原子で置換されてもよいＣ1-12の炭化水素基；Ｃ7-12のアラルキル基を示す。ハロゲン原子で置換されてもよいＣ1-12の炭化水素基としては、例えば、メチル基、エチル基、ｎ−プロピル基、イソプロピル基、ｎ−ブチル基、ｔ−ブチル基などのＣ1-5の直鎖状あるいは分岐鎖状アルキル基が挙げられる。ハロゲン原子としては、例えばフッ素原子、塩素原子、臭素原子などが挙げられる。Ｃ7-12のアラルキル基としては、ベンジル基、フェネチル基などが挙げられ、好ましくはベンジル基である。
【００３１】
Ｗは単結合、または式（Ｗ−１）から（Ｗ−８）
【００３２】
【化９】
2009251536.tif 000010
のいずれかで示される２価の基を示す。特に、式（Ｗ−１）で示される２価の基であることが好ましい。
【００３３】
特に、ユニットＸの中でも、ｍに応じて異なるＲ2及びＲ2'の集合の一部が水素原子で、残りがテトラヒドロフタル酸無水物残基であり、Ｒ3およびＲ4が水素原子であり、ｐ＝０であり、ＷがＲ3、Ｒ4で置換されたベンゼン環上の酸素原子に対して４位にあって、式（Ｗ−１）で示される２価の基である化合物；ｍに応じて異なるＲ2及びＲ2'の集合の一部が水素原子で、残りがテトラヒドロフタル酸無水物残基であり、Ｒ3がメチル基であり、Ｒ4が水素原子であり、ｐ＝０であり、ＷがＲ3、Ｒ4で置換されたベンゼン環上の酸素原子に対して４位にあって、式（Ｗ−１）で示される２価の基である化合物；Ｒ1がエチレン基であり、ｍに応じて異なるＲ2及びＲ2'の集合の一部が水素原子で、残りがテトラヒドロフタル酸無水物残基であり、Ｒ3およびＲ4が水素原子であり、ＷがＲ3、Ｒ4で置換されたベンゼン環上の酸素原子に対して４位にあって、式（Ｗ−１）で示される２価の基である化合物；Ｒ1が−Ｃ（ＣＨ３）Ｈ−ＣＨ２−で示されるアルキレン基であり、ｍに応じて異なるＲ2及びＲ2'の集合の一部が水素原子で、残りがテトラヒドロフタル酸無水物残基であり、Ｒ3およびＲ4が水素原子であり、ＷがＲ3、Ｒ4で置換されたベンゼン環上の酸素原子に対して４位にあって、式（Ｗ−１）で示される２価の基である化合物；Ｒ1がエチレン基であり、ｍに応じて異なるＲ2及びＲ2'の集合の一部が水素原子で、残りがテトラヒドロフタル酸無水物残基であり、Ｒ3がメチル基であり、Ｒ4が水素原子であり、ＷがＲ3、Ｒ4で置換されたベンゼン環上の酸素原子に対して４位にあって、式（Ｗ−１）で示される２価の基である化合物などが好ましい。
【００３４】
式（Ｉ）中、ユニットＹは、
【００３５】
【化１０】
2009251536.tif 000011
で表される。
【００３６】
Ｒ5は単結合、又はＣ1-20の炭化水素基を示す。このＣ1-20の炭化水素基は、さらに置換基（ヒドロキシ基、不飽和基、芳香族基、ハロゲン原子など）を有していてもよい。かかるＲ5を含んで構成されるユニットＹは、多価カルボン酸から２つの酸性水素原子を除いた残基と考えることができる。好ましい多価カルボン酸は、一分子中に少なくとも２個のカルボン酸基を有する化合物であり、例えば、シュウ酸、マロン酸、コハク酸、グルタル酸、アジピン酸などの脂肪族カルボン酸；リンゴ酸などのヒドロキシカルボン酸；マレイン酸、フマル酸、イタコン酸、テトラヒドロフタル酸、ヘキサヒドロフタル酸、メチルエンドメチレンテトラヒドロフタル酸、クロレンド酸、メチルテトラヒドロフタル酸などの不飽和カルボン酸；フタル酸、トリメリット酸、ピロメリット酸、ベンゾフェノンジカルボン酸、ベンゾフェノンテトラカルボン酸、ビフェニルテトラカルボン酸、ビフェニルジカルボン酸、ビフェニルエーテルテトラカルボン酸などの芳香族カルボン酸が挙げられ、好ましくはマレイン酸、フマル酸、イタコン酸、テトラヒドロフタル酸、クロレンド酸などの不飽和カルボン酸が挙げられる。これらの多価カルボン酸は、それぞれ単独で、または２種以上を組み合わせて用いることができる。
【００３７】
式（Ｉ）中、ユニットＺは、
【００３８】
【化１１】
2009251536.tif 000012
で表される。
【００３９】
Ｒ6は不飽和基を有するＣ2-10の有機基である。このＣ2-10の有機基は、例えば、炭化水素基、又はエステル結合で連結された炭化水素基などである。前記炭化水素基は、環状炭化水素基、鎖状炭化水素基、環状炭化水素基と鎖状炭化水素基とが結合した基のいずれであってもよく、また炭化水素基にはヒドロキシル基が結合していてもよい。このＲ6を含んで構成されるユニットＺは、不飽和基含有モノカルボン酸から酸性水素原子を除いた残基と考えることができる。好ましい不飽和基含有モノカルボン酸としては、例えば、アクリル酸、アクリル酸の二量体、メタクリル酸、β−スチリルアクリル酸、β−フルフリルアクリル酸、クロトン酸、α−シアノ桂皮酸、桂皮酸；飽和又は不飽和二塩基酸無水物と、１分子中に１個のヒドロキシ基を有する（メタ）アクリレート誘導体との反応物である半エステル類（半エステル類１）；飽和または不飽和二塩基酸と、不飽和基含有モノグリシジル化合物との反応物である半エステル類（半エステル類２）が挙げられる。
【００４０】
半エステル類１を構成する飽和又は不飽和二塩基酸無水物としては、例えば、無水コハク酸、無水マレイン酸、無水フタル酸、テトラヒドロ無水フタル酸、ヘキサヒドロ無水フタル酸、メチルヘキサヒドロ無水フタル酸、メチルテトラヒドロ無水フタル酸、無水イタコン酸、メチルエンドメチレンテトラヒドロ無水フタル酸等が挙げられる。半エステル類１を構成する（メタ）アクリレート誘導体としては、ヒドロキシエチル（メタ）アクリレート、ヒドロキシプロピル（メタ）アクリレート、ヒドロキシブチル（メタ）アクリレート、ポリエチレングリコールモノ（メタ）アクリレート、グリセリンジ（メタ）アクリレート、トリメチロールプロパンジ（メタ）アクリレート、ペンタエリスリトールトリ（メタ）アクリレート、ジペンタエリスリトールペンタ（メタ）アクリレート、フェニルグリシジルエーテルの（メタ）アクリレート等が挙げられる。飽和又は不飽和二塩基酸無水物と（メタ）アクリレート誘導体は、通常、等モルで反応させて半エステル類１を製造する。
【００４１】
半エステル類２を構成する飽和または不飽和二塩基酸には、例えば、コハク酸、マレイン酸、アジピン酸、フタル酸、テトラヒドロフタル酸、ヘキサヒドロフタル酸、イタコン酸、フマル酸等が含まれる。半エステル類２を構成する不飽和基含有モノグリシジル化合物としては、例えば、グリシジル（メタ）アクリレート、式（ＩＩ−１）〜（ＩＩ−４）で表される化合物等が挙げられる。これら飽和または不飽和二塩基酸と不飽和基含有モノグリシジル化合物は、通常、等モル比で反応させて半エステル２を製造する。
【００４２】
【化１２】
2009251536.tif 000013
【００４３】
これらの不飽和基含有モノカルボン酸は単独または２種以上を組み合わせて用いることができる。
【００４４】
本発明で用いる重合体（Ａ）の製造方法は特に限定されるものではないが、例えば、特開２００４−４５５９５号公報に記載の方法によって製造することができる。
【００４５】
本発明の感光性組成物に含まれる感光性化合物（Ｂ）としては、一般に感光剤と称されており、公知のものを使用できる。代表的な感光性化合物（Ｂ）は、キノンジアジド化合物（特にナフトキノンジアジド化合物）である。好ましいナフトキノンジアジド化合物は、ｏ−ナフトキノンジアジドスルホン酸化合物（例えばｏ−ナフトキノンジアジド−５−スルホン酸、ｏ−ナフトキノンジアジド−４−スルホン酸など）と、多価フェノール（好ましくはフェノール性水酸基を３つ以上有する多価フェノール）とのエステルである。
【００４６】
多価フェノールとしては、例えば、（ｉ）１つ又はそれ以上の水酸基を有するベンゼン環（以下「水酸基含有ベンゼン環」と略称する。）がカルボニル基を介して結合されている化合物、（ｉｉ）水酸基含有ベンゼン環がアルキレン基（好ましくはメチレン基）を介して結合されている化合物、及び（ｉｉｉ）ジヒドロピラン環と第一の水素基含有ベンゼン環とが縮環し、さらにこの縮環のジヒドロピラン環部分に第２の水素基含有ベンゼン環が結合している化合物が挙げられる。
【００４７】
上記（ｉ）の多価フェノールとして、例えばジ、トリ、テトラまたはペンタヒドロキシベンゾフェノン（好ましくは２，３，４，４’−テトラヒドロキシベンゾフェノンなど）が挙げられる。
【００４８】
上記（ｉｉ）の多価フェノールとして、例えば、式（ＩＩＩ−１）〜（ＩＩＩ−７）で表される化合物が挙げられる。
【００４９】
【化１３】
2009251536.tif 000014
【００５０】
上記（ｉｉｉ）の多価フェノールとして、例えば式（ＩＩＩ−８）〜（ＩＩＩ−１１）で表される化合物が挙げられる。
【００５１】
【化１４】
2009251536.tif 000015
【００５２】
多価フェノールとして、上記（ｉｉｉ）に分類したものが好ましく、それらの中でも化合物（ＩＩＩ−１０）がより好ましい。
【００５３】
本発明の感光性組成物に含まれる硬化剤（Ｃ）としては、熱硬化作用を有する化合物を用いることができ、例えば、メラミン化合物が挙げられる。好ましいメラミン化合物は、例えば、式（ＩＶ）で表される。
【００５４】
【化１５】
2009251536.tif 000016
【００５５】
［式（ＩＶ）中、Ｒ700〜Ｒ705は、それぞれ独立に、水素原子；直鎖状Ｃ1-10のアルキル基又は分岐鎖状Ｃ3-10のアルキル基を示す。但し、Ｒ700〜Ｒ705のうち水素原子の合計は、４個以下である。］
【００５６】
直鎖状Ｃ1-10のアルキル基としては、例えば、メチル基、エチル基、ｎ−プロピル基、ｎ−ブチル基、ｎ−ペンチル基、ｎ−ヘキシル基、ｎ−ヘプチル基、ｎ−オクチル基、ｎ−ノニル基、ｎ−デシル基、ｎ−ウンデシル基、ｎ−ドデシル基などが挙げられ、好ましくはメチル基、エチル基、ｎ−プロピル基、ｎ−ブチル基、ｎ−ペンチル基、ｎ−ヘキシル基などの直鎖状Ｃ1-6のアルキル基が挙げられる。
【００５７】
分岐鎖状Ｃ3-10のアルキル基としては、例えば、イソブチル基、ｓｅｃ−ブチル基、ｔｅｒｔ−ブチル基、２−エチル−ｎ−ヘキシル基などが挙げられ、好ましくはイソブチル基、ｓｅｃ−ブチル基、ｔｅｒｔ−ブチル基などの分岐鎖状Ｃ3-5のアルキル基が挙げられる。
【００５８】
式（ＩＶ）で表されるメラミン化合物としては、好ましくは、ヘキサメトキシメチルメラミン、ヘキサエトキシメチルメラミン、ヘキサプロポキシメチルメラミン、ヘキサブトキシメチルメラミンなどが挙げられ、好ましくはヘキサメトキシメチルメラミン（ヘキサメトキシメチロールメラミンともいう）、ヘキサエトキシメチルメラミンが挙げられる。
【００５９】
また前記硬化剤（Ｃ）は、テトラメトキシメチルベンゾグアナミン、テトラエトキシメチルベンゾグアナミン、テトラプロポキシメチルベンゾグアナミン、テトラブトキシメチルベンゾグアナミンなどのグアナミン化合物、及び式（Ｖ−１）〜（Ｖ−６）で表される化合物などであってもよい。
【００６０】
【化１６】
2009251536.tif 000017
【００６１】
感光性組成物中の重合体（Ａ）、感光性化合物（Ｂ）及び硬化剤（Ｃ）の含有量（重合体（Ａ）、感光性化合物（Ｂ）及び硬化剤（Ｃ）の合計１００質量部に対する量）は、それぞれ以下の通りである。
重合体（Ａ）：好ましくは３０〜７０質量部程度、より好ましくは４０〜６０質量部程度。
感光性化合物（Ｂ）：好ましくは１０〜６０質量部程度、より好ましくは２０〜５０質量部程度。
硬化剤（Ｃ）：好ましくは５〜３０質量部程度、より好ましくは１０〜２０質量部程度。
【００６２】
重合体（Ａ）の量が上記範囲内であれば、現像液に対する溶解度が充分であり、また現像工程での膜減りを生じにくく、フォトリソグラフィでパターンを形成する際の露光量が少なくなり好ましい。
【００６３】
感光性化合物（Ｂ）の量を上記範囲内にすることで、パターン形成時の現像工程での膜減りを小さくでき、またフォトリソグラフィでパターンを形成する際の露光時間を短くできる。
【００６４】
硬化剤（Ｃ）の量が上記範囲内であれば、フォトリソグラフィでパターンを形成する際の露光量を少なくできる。また現像後のパターンの形状が良好であり、該パターンを加熱して硬化させた後のパターンの機械的強度も充分である。
【００６５】
本発明の感光性組成物に含まれる溶剤（Ｄ）は、重合体（Ａ）、感光性化合物（Ｂ）、及び硬化剤（Ｃ）などの溶解度や塗布性によって、適宜選択される。
【００６６】
溶剤（Ｄ）としては、例えば、エチレングリコール類（メチルセルソルブ、エチルセルソルブ、メチルセルソルブアセテート、エチルセルソルブアセテート、ジエチレングリコールジメチルエーテル、エチレングリコールモノイソプロピルエーテルなど）、プロピレングリコール類（プロピレングリコールモノメチルエーテル、プロピレングリコールモノメチルエーテルアセテートなど）、Ｎ−メチルピロリドン、γ−ブチロラクトン、ジメチルスルホキシド、Ｎ，Ｎ−ジメチルホルムアミド、ケトン類（４−ヒドロキシ−４−メチル−２−ペンタノン（別名ジアセトンアルコール）、シクロヘキサノンなど）、カルボン酸エステル類（酢酸エチル、酢酸ｎ−ブチル、ピルビン酸エチル、乳酸エチル、乳酸ｎ−ブチルなど）などが挙げられる。これら溶剤は、単独で用いてもよく、混合して用いてもよい。
【００６７】
溶剤（Ｄ）の含有量は、感光性組成物全体に対して、例えば４０〜９５質量％程度、好ましくは７０〜９０質量％程度である。溶剤量が上記範囲であれば、感光性組成物は良好な塗布性を示し、均一な塗膜が形成される。
【００６８】
本発明の感光性組成物は、重合体（Ａ）以外の他の重合体成分を含んで構成されてもよい。かかる他の重合体成分としては、例えば、カルボキシル基を有し、かつアルカリ可溶性の重合体が用いられる。このようなカルボキシル基を有するアルカリ可溶性の共重合体の具体例としては、（メタ）アクリル酸／メチル（メタ）アクリレート共重合体、（メタ）アクリル酸／ベンジル（メタ）アクリレート共重合体、（メタ）アクリル酸／２−ヒドロキシエチル（メタ）アクリレート／ベンジル（メタ）アクリレート共重合体、（メタ）アクリル酸／メチル（メタ）アクリレート／ポリスチレンマクロモノマー共重合体、（メタ）アクリル酸／メチル（メタ）アクリレート／ポリメチルメタクリレートマクロモノマー共重合体、（メタ）アクリル酸／ベンジル（メタ）アクリレート／ポリスチレンマクロモノマー共重合体、（メタ）アクリル酸／ベンジル（メタ）アクリレート／ポリメチルメタクリレートマクロモノマー共重合体、（メタ）アクリル酸／２−ヒドロキシエチル（メタ）アクリレート／ベンジル（メタ）アクリレート／ポリスチレンマクロモノマー共重合体、（メタ）アクリル酸／２−ヒドロキシエチル（メタ）アクリレート／ベンジル（メタ）アクリレート／ポリメチルメタクリレートマクロモノマー共重合体、（メタ）アクリル酸／スチレン／ベンジル（メタ）アクリレート／Ｎ−フェニルマレイミド共重合体、（メタ）アクリル酸／こはく酸モノ（２−アクリロイロキシエチル）／スチレン／ベンジル（メタ）アクリレート／Ｎ−フェニルマレイミド共重合体、（メタ）アクリル酸／こはく酸モノ（２−アクリロイロキシエチル）／スチレン／アリル（メタ）アクリレート／Ｎ−フェニルマレイミド共重合体（メタ）アクリル酸／ベンジル（メタ）アクリレート／Ｎ−フェニルマレイミド／スチレン／グリセロールモノ（メタ）アクリレート共重合体等を挙げることができる。これらの他の重合体成分は、単独で用いても、２種以上を組み合わせて用いてもよい。
【００６９】
本発明の感光性組成物は、必要に応じて、界面活性剤なども含有していてもよい。界面活性剤には、シリコーン系界面活性剤［例えば、トーレシリコーンＤＣ３ＰＡ、同ＳＨ７ＰＡ、同ＤＣ１１ＰＡ、同ＳＨ２１ＰＡ、同ＳＨ２８ＰＡ、同２９ＳＨＰＡ、同ＳＨ３０ＰＡ、ポリエーテル変性シリコーンオイルＳＨ８４００（以上はトーレシリコーン（株）製）、ＫＰ３２１、ＫＰ３２２、ＫＰ３２３、ＫＰ３２４、ＫＰ３２６、ＫＰ３４０、ＫＰ３４１（以上は信越シリコーン製）、ＴＳＦ４００、ＴＳＦ４０１、ＴＳＦ４１０、ＴＳＦ４３００、ＴＳＦ４４４０、ＴＳＦ４４４５、ＴＳＦ−４４４６、ＴＳＦ４４５２、ＴＳＦ４４６０（以上はジーイー東芝シリコーン（株）製）などのシロキサン結合を有する界面活性剤など］；フッ素系界面活性剤［例えば、フロラードＦＣ４３０、同ＦＣ４３１（以上は住友スリーエム（株）製）、メガファック（登録商標）Ｆ１４２Ｄ、同Ｆ１７１、同Ｆ１７２、同Ｆ１７３、同Ｆ１７７、同Ｆ１８３、同Ｒ３０（以上は大日本インキ化学工業（株）製）、エフトップＥＦ３０１、同ＥＦ３０３、同ＥＦ３５１、同ＥＦ３５２（以上は新秋田化成（株）製）、サーフロンＳ３８１、同Ｓ３８２、同ＳＣ１０１、同ＳＣ１０５（以上は旭硝子（株）製）、Ｅ５８４４（（株）ダイキンファインケミカル研究所製）、ＢＭ−１０００、ＢＭ−１１００（以上はＢＭ  Ｃｈｅｍｉｅ社製）などのフルオロカーボン鎖を有する界面活性剤など］；フッ素原子を有するシリコーン系界面活性剤［メガファックＲ０８、同ＢＬ２０、同Ｆ４７５、同Ｆ４７７、同Ｆ４４３（以上は大日本インキ化学工業（株）製）などのシロキサン結合及びフルオロカーボン鎖を有する界面活性剤など］が含まれる。これらの界面活性剤は、単独でも２種類以上を組合せて用いてもよい。
【００７０】
界面活性剤を用いる場合、その使用量は、感光性組成物全体を１００質量％としたとき、例えば、０．０００５質量％〜０．６質量％程度、好ましくは０．００１質量％〜０．５質量％程度である。界面活性剤の使用量が前記の範囲であると、感光性組成物の塗布時における平坦性がさらに良好になる。
【００７１】
さらに本発明にかかる感光性組成物は、本発明の効果を損なわない程度で、種々の添加成分（エポキシ系樹脂、オキセタン化合物、紫外線吸収剤、酸化防止剤、キレート剤など）を含んでいてもよい。
【００７２】
本発明の感光性組成物は、溶剤中で各成分を混合することにより調製できる。この調製された感光性組成物は、通常、ポアサイズが０．２μｍ以下程度のフィルタでろ過する。ろ過により、感光性組成物を塗布する際の均一性が向上する。
【００７３】
本発明におけるパターン、及びマイクロレンズの製造方法は、以下の工程を有する。
（１）式（Ｉ）で表される構成単位を有する重合体（Ａ）、感光性化合物（Ｂ）、硬化剤（Ｃ）、及び溶剤（Ｄ）を含有する感光性組成物を支持体上に塗布する工程
（２）溶剤（Ｄ）を除去する工程
（３）塗布により得られた被膜に目的のパターンに対応するマスクパターンを介して露光する工程
（４）現像工程
（５）得られたパターンに紫外線を照射する工程
（６）パターンを加熱する工程
【００７４】
感光性組成物が塗布される支持体としては、公知のものが使用でき、例えばＣＣＤやＣＭＯＳなどの固体撮像素子などイメージセンサが形成されたシリコンウエハ、透明なガラス板、石英ウエハなどが使用できる。
【００７５】
支持体上に感光性組成物の被膜を形成する方法は特に限定されず、スピンコート法、ロールコート法、バーコート法、ダイコート法、ディップ法、流延塗布法、ロール塗布法、スリット＆スピンコート法、スリットコート法などの通常の塗布方法を適宜採用できる。
【００７６】
本発明の感光性組成物を支持体上に塗布した後、溶剤などの揮発成分を加熱（例えば７０〜１２０℃の加熱）などによって除去することにより、被膜を形成できる。
【００７７】
被膜を露光する際には、目的のパターンに対応するマスクパターンを介して、被膜に光線を照射する。光線としては、例えば、ｇ線、ｈ線、ｉ線などを用いることができ、これらにはｇ線ステッパー、ｈ線ステッパー、ｉ線ステッパーなどの露光機を利用すればよい。照射領域における光線の照射量は、重合体（Ａ）、感光性化合物（Ｂ）、硬化剤（Ｃ）の種類及び含有量などによって適宜選択される。また、こうして作成した被膜は加熱してもよい。加熱することで、硬化剤（Ｃ）が硬化して、被膜の機械的強度が向上する。加熱する場合の加熱温度は、例えば８０〜１５０℃程度である。
【００７８】
現像では、通常の感光性組成物を用いた場合と同様に、被膜が設けられた支持体を通常の現像液に接触させればよい。現像液としては、特に制限は無いが、例えばアルカリ水溶液などが用いられ、必要に応じて界面活性剤を混合してもよい。現像液を振り切り、次いで水洗して現像液を除去することにより、パターンを形成する。なお現像液を振り切った後、リンス液でリンスをしてから、水洗する場合もある。このリンスにより、現像時に支持体上に残った感光性組成物の残渣を取り除くことができる。こうして、被膜からパターンが形成される。
【００７９】
得られたパターンには、紫外線が照射される。紫外線照射により、パターン中に残存する感光成分が分解される。
【００８０】
ついで、パターンへの紫外線照射後にパターンは加熱される。この加熱によってパターンの機械的強度を向上させることができる。またマイクロレンズを形成する場合には、この加熱によってパターンを曲面化して、マイクロレンズの形状を付与することができる。この加熱温度は、通常、１００〜１６０℃程度である。またマイクロレンズを形成する場合には、通常、１６０℃〜２２０℃程度である。加熱温度が前記範囲内にあると、硬化が充分に進行する。
【００８１】
上記のようにして得られるマイクロレンズの厚みは、例えば０．４〜３．０μｍ程度である。また各マイクロレンズの縦及び横の長さは、それぞれ独立に１．０〜２０μｍ程度の範囲で設定できる。
【００８２】
本発明のマイクロレンズは、固体撮像素子（ＣＣＤやＣＭＯＳイメージセンサなど）や液晶表示素子などの素子上に形成でき、入射光の集光効率を上げるのに有用である。
【００８３】
なお本発明の感光性組成物は、支持体に塗布した後、パターニングすることなく硬化（光硬化及び／又は特に、熱硬化）してもよい。このようにして得られる塗膜は、塗布面の段差を解消する特性（平坦化特性）に優れており、平坦化膜や保護膜として使用できる。
【実施例】
【００８４】
以下、実施例を挙げて本発明をより具体的に説明するが、本発明は以下の実施例によって制限を受けるものではなく、上記・下記の趣旨に適合し得る範囲で適当に変更を加えて実施することも可能であり、それらはいずれも本発明の技術的範囲に包含される。以下の成分量における「％」及び「部」は、特記されない限り、質量％及び質量部である。
【００８５】
合成例１
容量３００ｍＬの四つ口フラスコ中に、エポキシ化合物としてビスフェノールフルオレンジグリシジルエーテル４６．３ｇと、多価カルボン酸としてイタコン酸８．７ｇと、触媒としてトリエチルベンジルアンモニウムクロライド０．０９ｇ、及びテトラエチルアンモニウムブロマイド０．１８ｇと、重合防止剤としてメトキノン０．０２ｇと、希釈剤としてプロピレングリコールモノメチルエーテルアセテート５５ｇとを仕込み、加熱撹拌下、１２０℃で４時間反応させ、透明な淡黄色の粘稠液体を得た。得られた粘稠液体に、更に希釈剤としてプロピレングリコールモノメチルエーテルアセテート４．８ｇ、及び不飽和基含有モノカルボン酸としてアクリル酸４．８ｇを加え、１２０℃で８時間反応させて反応物を得た。
【００８６】
次に、得られた反応物５５ｇに、酸無水物としてテトラヒドロフタル酸無水物１０．２ｇと、溶媒としてプロピレングリコールモノメチルエーテルアセテート１０．２ｇとを仕込み、１２０℃で加熱撹拌下に２時間反応させ、淡黄色透明の重合体（Ａ）を得た。
【００８７】
実施例１、及び比較例１
表１のように、重合体（Ａ）又はパラビニルフェノール樹脂（「マルカリンカー（登録商標）ＣＭＭ」、丸善石油化学（株）製）と、式（ＩＩＩ−１０）で表されるフェノール化合物とｏ−ナフトキノンジアジド−５−スルホン酸とのエステル（感光性化合物（Ｂ））と、ヘキサメトキシメチロールメラミン（硬化剤（Ｃ））と、４−ヒドロキシ−４−メチル−２−ペンタノン（溶剤（Ｄ））とを、それぞれ所定量混合した後、孔径０．２μｍのメンブランフィルタでろ過して感光性組成物（感光性組成物）１及び２を得た。
【００８８】
【化１７】
2009251536.tif 000018
【００８９】
【表１】
2009251536.tif 000019
【００９０】
＜マイクロレンズの形成＞
イメージセンサが形成されたシリコン基板上に、感光性組成物１及び２をスピンコート法で膜厚が１μｍとなるよう塗布し、９０℃で１分間加熱して揮発成分を除去して塗布膜を形成した。
【００９１】
次いでｉ線ステッパー［Ｎｉｋｏｎ  ＮＳＲ２００５ｉ９Ｃ；（株）ニコン製；ＮＡ＝０．５０］を用いて２．０μｍの市松模様のマスクパターンを介して、露光量を２５〜４７５ｍＪ／ｃｍ2の範囲で段階的に変化させて、パターンを露光した。
【００９２】
次いで得られた露光後の塗布膜を、現像液［実施例１は０．１質量％のテトラメチルアンモニウムハイドロオキサイド水溶液、比較例１は２．３８質量％のテトラメチルアンモニウムハイドロオキサイド水溶液を用いた。］に６０秒間浸漬して現像した。
【００９３】
現像後、水洗し、乾燥後、波長３００〜４５０ｎｍの紫外線（紫外光）２００ｍＪ／ｃｍ2を照射し、１８０℃で３分間加熱し、線幅２．０μｍ、厚み０．９μｍのマイクロレンズを得た。
【００９４】
＜屈折率測定＞
シリコンウエハ上にスピンコート法で、後述の１８０℃での加熱工程後に膜厚が１．０μｍとなるように、感光性組成物１及び２を塗布し、９０℃で１分間加熱して揮発成分を除去して被膜を形成した。
【００９５】
次いで、得られた被膜に波長３００〜４５０ｎｍの紫外線（紫外光）２００ｍＪ／ｃｍ2を照射し、１８０℃で３分間加熱し、得られた被膜を、分光エリプソメータ（Ｍ−２２０；日本分光（株）製）を用いて、５５０ｎｍにおける屈折率を測定した。屈折率は、高いほどレンズ材として好ましい。
【００９６】
＜透明性＞
石英ウエハ上にスピンコート法で膜厚が１．０μｍとなるように、感光性組成物１及び２を塗布し、９０℃で１分間加熱して揮発成分を除去して被膜を形成した。
【００９７】
次いで、得られた被膜に、波長３００〜４５０ｎｍの紫外線（紫外光）２００ｍＪ／ｃｍ2を照射後、１８０℃で３分間加熱し、得られた１８０℃３分間加熱後の塗膜を、分光光度計（ＤＵ−６４０；ＢＥＣＫＭＡＮ社製）を用いて、その可視領域（４００〜７００ｎｍ）の透過率を測定し、平均透過率（Ｔ０）値を算出した。平均透過率が高いほど透明性に優れることを意味し、レンズ材として好ましい。
【００９８】
＜耐熱性＞
石英ウエハ上にスピンコート法で膜厚が１．０μｍとなるように、感光性組成物１及び２を塗布し、９０℃で１分間加熱して揮発成分を除去して被膜を形成した。
【００９９】
次いで、波長３００〜４５０ｎｍの紫外線（紫外光）２００ｍＪ／ｃｍ2を照射し、１８０℃で３分間加熱し、得られた被膜の４００〜７００ｎｍにおける透過率を分光光度計を用いて測定し、平均透過率（Ｔ０）を算出した。
【０１００】
次いで、前記の１８０℃３分間加熱後の被膜を、さらにオーブン中で２４０℃で３０分間加熱した。得られた２４０℃３０分間加熱後の被膜の可視領域（４００〜７００ｎｍ）における透過率を分光光度計を用いて測定し、平均透過率（Ｔａ）を算出し、ＴａからＴ０を差し引いた値を耐熱性とした。耐熱性は、前記の数値が小さいほど加熱前後の変化が少ないことを意味し、好ましい。
【０１０１】
＜平坦化特性＞
シリコンウエハ上に、０．４μｍ間隔で、幅０．４μｍ、高さ０．４μｍのラインパターンをパターニングした段差基板に、スピンコート法によりポストベーク後の膜厚が３μｍとなるように感光性組成物１及び２を塗布し、９０℃で１分間加熱して揮発成分を除去して被膜を形成した。
【０１０２】
次いで、波長３００〜４５０ｎｍの紫外線（紫外光）２００ｍＪ／ｃｍ2照射し、１８０℃で３分間加熱し、走査型電子顕微鏡を用いて、段差上（ＬＩＮＥ）と非段差上（ＳＰＡＣＥ）の膜厚を測定し、平坦化特性（非段差上膜厚／［段差上膜厚＋ライン高さ］）を算出した。１に近いほど平坦化特性に優れることを示す。
【０１０３】
本発明の感光性組成物１及び２を用いて得られる硬化物の上記各物性を、表２に示す。
【０１０４】
【表２】
2009251536.tif 000020
【０１０５】
表２の結果から明らかなように、本発明の感光性組成物１を用いて得られる硬化物は、重合体（Ａ）以外の重合体を用いて得られる感光性組成物２を用いて得られる硬化物に比べて、屈折率、透明性などが劣化することなく、耐熱性が向上している。また本発明の感光性組成物を用いて得られる硬化物は、平坦化特性にも優れている。
【産業上の利用可能性】
【０１０６】
本発明によれば、屈折率、可視領域での透明性、及び耐熱性に優れる感光性組成物、パターン、マイクロレンズを提供できる。